(57)【要約】【課題】紫外線の透過を軽減すると共に、着用した繊維製品からの紫外線の照り返しを軽減し、露出部分の皮膚の日焼け防止が期待できる上、蛍光増白剤を用いた場合には、その機能の低下を抑制することができ、かつ洗濯耐久性の良好な繊維製品を与える紫外線反射防止布帛を提供する。【解決手段】紫外線吸収剤が付着され、波長２８０〜４００ｎｍの紫外線の透過率が２０％以下で、反射率が３０％以下であり、かつ該紫外線反射率が、前記紫外線吸収剤が付着していない場合の数値に対し、７０％以下の紫外線反射防止布帛である。【選択図】なし【特許請求の範囲】
【請求項１】
紫外線吸収剤が付着され、波長２８０〜４００ｎｍの紫外線の透過率が２０％以下で、反射率が３０％以下であり、かつ該紫外線反射率が、前記紫外線吸収剤が付着していない場合の数値に対し、７０％以下であることを特徴とする紫外線反射防止布帛。
【請求項２】
紫外線吸収剤と共に蛍光増白剤が付着されてなる請求項１に記載の紫外線反射防止布帛。
【請求項３】
紫外線吸収剤の付着量が、布帛１００ｇ当たり０．２〜１０ｇである請求項１又は２に記載の紫外線反射防止布帛。
【請求項４】
蛍光増白剤の付着量が、布帛１００ｇ当たり０．０５〜０．５ｇであり、かつ紫外線吸収剤と蛍光増白剤の付着量の割合が、質量比で４０：１〜４：１である請求項１、２又は３に記載の紫外線反射防止布帛。
【請求項５】
紫外線吸収剤が、ベンゾフェノン誘導体及び／又はベンゾトリアゾール誘導体である請求項１ないし４のいずれか１項に記載の紫外線反射防止布帛。
【請求項６】
請求項１ないし５のいずれか１項に記載の紫外線反射防止布帛を加工してなる紫外線反射防止繊維製品。
【発明の詳細な説明】
【技術分野】
【０００１】
本発明は、紫外線反射防止布帛、その製造方法及び紫外線反射防止繊維製品に関する。さらに詳しくは、本発明は、紫外線の透過率及び反射率を低減させることで、紫外線の透過を軽減すると共に、着用した繊維製品からの紫外線の照り返しを軽減し、露出部分の皮膚の日焼け防止が期待できる繊維製品を与える紫外線反射防止布帛、このものを効率よく製造する方法、及び前記の好ましい性質を有する紫外線反射防止繊維製品に関するものである。
【背景技術】
【０００２】
近年、皮膚科学の研究から、皮膚の老化は、加齢に伴う保湿機能の低下、紫外線などによる外的刺激の蓄積及び皮膚細胞の機能低下によってもたらされることが知られている。これらの中で、特に紫外線の障害から肌を保護することは、皮膚の老化防止の上から極めて重要である。
太陽光線の中の４００ｎｍ以下の紫外線領域について、皮膚科学分野では、オゾン層に吸収されて地表に到達しない２００〜２９０ｎｍのものを短波長ＵＶ（ＵＶ−Ｃ）、地表に到達するがガラスを透過できない２９０〜３２０ｎｍのものを中波長ＵＶ（ＵＶ−Ｂ）、ガラスを透過する３２０〜４００ｎｍのものを長波長ＵＶ（ＵＶ−Ａ）としている。これらの紫外線の中で、ＵＶ−ＡとＵＶ−Ｂは地表に到達するため、皮膚に対して様々な障害をもたらす。
【０００３】
例えば、ＵＶ−Ａは、皮膚を黒ずませ、シミ、ソバカスの原因となるなど、皮膚の老化を促進し、一方ＵＶ−Ｂは、皮膚を赤くはれさせたり、火照らせたり、水泡を生じさせるなど、皮膚に悪影響を及ぼすことが知られている。
そのため、化粧品分野においては、従来から、紫外線を防止するための種々の商品が開発されているが、近年、衣服などの繊維製品においても、紫外線を防止する機能を保持させることが要望され、紫外線防止用の商品が開発され、上市されてきている。
繊維製品に紫外線防止機能を付与する方法としては、これまで、主として紫外線の透過率を低減させる処置が講ぜられており、そして紫外線遮断材料として、光反射セラミックスや紫外線反射剤などの無機系紫外線反射型材料、あるいは有機系の紫外線吸収剤が用いられている。
【０００４】
これらの紫外線遮断材料は、繊維製品に紫外線防止機能を付与するために、一般に紡糸の段階で練り込んだり、後加工で、布帛表面に紫外線吸収剤を吸着させたり、あるいは紫外線吸収剤を樹脂に分散させ、それを布帛表面にコーティングする方法などが採られている（例えば、非特許文献１参照）。
特に、合成繊維に紡糸の段階で紫外線遮断材料を練り込む場合は、溶融温度の関係から、無機系紫外線反射型材料が使用される場合が圧倒的に多い。また、後加工で紫外線防止機能を付与する場合、蛍光増白剤で処理した布帛に対して、紫外線吸収剤を用いると、蛍光増白を阻害するので、無機系紫外線反射型材料を使用することが試みられている（例えば、特許文献１参照）。しかしながら、このような紫外線反射型材料を使用した場合、衣服で覆われていない露出している皮膚は、衣服の反射によって日焼けを増幅させるおそれが生じる。
【０００５】
また、後加工で紫外線防止機能を付与する場合、洗濯耐久性に劣るものになりやすいという問題が生じる。このような問題に対処するために、例えば、紫外線吸収剤を溶解した処理浴に布帛を投入して、該処理浴を弱酸性に設定維持し、６０〜１３０℃で浸漬処理を行い、その後、紫外線吸収剤及び／又は紫外線反射顔料ならびに合成重合体を主成分とする処理液を付与し、乾燥後、熱処理する紫外線透過防止加工布帛の製造方法が開示されている（例えば、特許文献２参照）。そして、この方法によると、洗濯耐久性の良好な紫外線透過防止加工布帛が得られることが記載されている。しかしながら、紫外線反射率に関しては、前記特許文献１を含め、なんら記載されていない。
【０００６】
【特許文献１】特開平５−１７９５６８号公報
【特許文献２】特開平５−９８７１号公報
【非特許文献１】「加工技術」 ｖｏｌ．２６、Ｎｏ．１０（１９９１）、ｐ．６４９
【発明の開示】
【発明が解決しようとする課題】
【０００７】
本発明は、このような状況下で、紫外線の透過率及び反射率を低減させることで、紫外線の透過を軽減すると共に、着用した繊維製品からの紫外線の照り返しを軽減し、露出部分の皮膚の日焼け防止が期待できる上、蛍光増白剤を用いた場合には、その機能の低下を抑制することができ、かつ洗濯耐久性の良好な繊維製品を与える紫外線反射防止布帛、このものを効率よく製造する方法、及び前記の好ましい性質を有する紫外線反射防止繊維製品を提供することを目的とするものである。
【課題を解決するための手段】
【０００８】
本発明者らは、前記目的を達成するために鋭意研究を重ねた結果、紫外線吸収剤が付着され、特定範囲の波長域の紫外線の透過率及び反射率が、それぞれある値以下であって、該反射率が、紫外線吸収剤が付着していない場合の数値に対して７０％以下である布帛が、紫外線反射防止布帛としてその目的に適合し得ることを見出した。
また、この紫外線反射防止布帛は、紫外線吸収剤が溶解又は分散してなる処理浴中に、布帛を浸漬、乾燥処理することにより、得られること見出した。
本発明は、かかる知見に基づいて完成したものである。
【０００９】
すなわち、本発明は、以下の発明を提供する。
（１）紫外線吸収剤が付着され、波長２８０〜４００ｎｍの紫外線の透過率が２０％以下で、反射率が３０％以下であり、かつ該紫外線反射率が、前記紫外線吸収剤が付着していない場合の数値に対し、７０％以下であることを特徴とする紫外線反射防止布帛。
（２）紫外線吸収剤と共に蛍光増白剤が付着されてなる上記（１）項に記載の紫外線反射防止布帛。
（３）紫外線吸収剤の付着量が、布帛１００ｇ当たり０．２〜１０ｇである上記（１）又は（２）項に記載の紫外線反射防止布帛。
（４）蛍光増白剤の付着量が、布帛１００ｇ当たり０．０５〜０．５ｇであり、かつ紫外線吸収剤と蛍光増白剤の付着量の割合が、質量比で４０：１〜４：１である上記（１）、（２）又は（３）項に記載の紫外線反射防止布帛。
（５）紫外線吸収剤が、ベンゾフェノン誘導体及び／又はベンゾトリアゾール誘導体である上記（１）ないし（４）項のいずれか１項に記載の紫外線反射防止布帛。
（６）上記（１）ないし（５）項のいずれか１項に記載の紫外線反射防止布帛を加工してなる紫外線反射防止繊維製品。
【発明の効果】
【００１０】
本発明によれば、紫外線の透過率及び反射率を低減させることで、紫外線の透過を軽減すると共に、着用した繊維製品からの紫外線の照り返しを軽減し、露出部分の皮膚の日焼け防止が期待できる上、蛍光増白剤を用いた場合には、その機能の低下を抑制することができ、かつ洗濯耐久性の良好な繊維製品を与える紫外線反射防止布帛を提供することができる。
さらに、本発明によれば、前記紫外線反射防止布帛を効率よく製造する方法、及び前記の好ましい性質を有する紫外線反射防止繊維製品を提供することができる。
【発明を実施するための最良の形態】
【００１１】
本発明の紫外線反射防止布帛は、紫外線吸収剤及び必要により蛍光増白剤が付着され、波長２８０〜４００ｎｍの紫外線の透過率が２０％以下で、反射率が３０％以下であり、かつ該紫外線反射率が、前記紫外線吸収剤が付着していない場合の数値に対し、７０％以下のものである。
波長２８０〜４００ｎｍ（ＵＶ−Ａ、ＵＶ−Ｂを含む）の紫外線の透過率及び反射率が、上記の要件を満たすことにより、本発明の紫外線反射防止布帛は、紫外線の透過を軽減すると共に、着用した繊維製品からの紫外線の照り返しを軽減し、露出部分の皮膚の日焼けを防止することができる。
前記の紫外線透過率及び紫外線反射率の下限については特に制限はないが、紫外線透過率の下限は、通常３％程度であり、紫外線反射率の下限は、通常１０％程度である。また、該紫外線反射率の紫外線吸収剤が付着していない場合の数値に対する割合の下限については特に制限はないが、通常５０％程度である。
【００１２】
本発明の紫外線反射防止布帛に用いられる布帛は、織物、編物、不織布のいずれの形態あってもよく、また繊維としては、例えば木綿、絹、麻、羊毛、テンセル（精製セルロース）などの天然繊維、ビスコース・レーヨン、銅アンモニアレーヨンなどの再生繊維、アセテート、トリアセテートなどの半合成繊維、ポリエステル、ポリアミド（ナイロン）、ポリプロピレン、アクリル、ビニロンなどの合成繊維、あるいはこれらの繊維の混紡などが挙げられる。当該布帛は、これらの繊維を一種用いたものであってもよく、二種以上を組み合わせて用いたものであってもよい。
紫外線吸収剤については特に制限はなく、従来公知の紫外線吸収剤、例えばｐ−アミノ安息香酸エチル、ｐ−ジメチルアミノ安息香酸２−エチルヘキシルなどのアミノ安息香酸誘導体、ｐ−メトキシケイ皮酸エトキシエチル、ｐ−メトキシケイ皮酸２−エチルヘキシル、グリセリンのｐ−メトキシケイ皮酸エステルなどのケイ皮酸誘導体、サリチル酸フェニル、サリチル酸ｐ−オクチルフェニル、サリチル酸ｐ−ｔ−ブチルフェニルなどのサリチル酸誘導体、
【００１３】
２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２，４−ジヒドロキシベンゾフェノン、２−ヒドロキシ−４−オクトキシベンゾフェノンなどのベンゾフェノン誘導体、２・（２’−ヒドロキシ−３’，５’−ジ−ｔｅｒｔ−ブチルフェニル）−５−クロロベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’−ｔｅｒｔ−アミル−５’−イソブチルフェニル）−５−クロロベンゾトリアゾール、２−（２’−ヒドロキシ−３’−イソブチル−５’−メチルフェニル）−５−クロロベンゾトリアゾール、２−（２’−ヒドロキシ−３’−イソブチル−５’−プロピルフェニル）−５−クロロベンゾトリアゾール、２−（２’−ヒドロキシ−３’，５’−ジ−ｔｅｒｔ−ブチルフェニル）ベンゾトリアゾール、２−（２’−ヒドロキシ−５’−メチルフェニル）ベンゾトリアゾール、２−［２’−ヒドロキシ−５’−（１，１，３，３−テトラメチル）フェニル］ベンゾトリアゾールなどのベンゾトリアゾール誘導体、
【００１４】
２−シアノ−３，３−ジフェニルアクリル酸エチル、２−シアノ−３，３−ジフェニルアクリル酸２−エチルヘキシルなどの置換アクリロニトリル誘導体、さらにはレゾルシノールモノベンゾエート、２，４−ジ−ｔ−ブチルフェニル−３，５−ジ−ｔ−ブチル−４−ヒドロキシベンゾエート、Ｎ−（２−エチルフェニル）−Ｎ’−（２−エトキシ−５−ｔ−ブチルフェニル）蓚酸ジアミド、４−ｔ−ブチル−４’−メトキシベンゾイルメタンなどの中から、適宜選択して用いることができる。これらの紫外線吸収剤の中で、ベンゾフェノン誘導体及びベンゾトリアゾール誘導体が好適である。
これらの紫外線吸収剤は、一種を単独で用いてもよく、二種以上を組み合わせて用いてもよい。
【００１５】
本発明の紫外線反射防止布帛において、必要に応じて付着される蛍光増白剤については特に制限はなく、従来公知の蛍光増白剤、例えばスチルベン系、イミダゾール系、チアゾール系、オキサゾール系、トリアゾール系、オキサジアゾール系、チアジアゾール系、クマリン系、ナフタルイミド系、ピラゾリン系、オキサシアニン系、メチン系、ピリジン系、アントラピリダジン系、カルボスチリル系などの中から、使用する布帛の素材に応じて、適宜選択して用いることができる。
本発明においては、前記紫外線吸収剤の付着量については特に制限はないが、通常布帛１００ｇ当たり、０．２〜１０ｇ程度である。紫外線吸収剤の付着量が上記の範囲にあれば、紫外線透過率を２０％以下及び紫外線反射率を３０％以下にすることができ、また、効果と経済性のバランスの点でも良好である。該紫外線吸収剤の好ましい付着量は、布帛１００ｇ当たり、０．２〜１０ｇの範囲であり、特に０．５〜５ｇの範囲が好ましい。
【００１６】
また、蛍光増白剤の付着量については特に制限はないが、通常、布帛１００ｇ当たり、０．０５〜０．５ｇ程度であり、かつ前記紫外線吸収剤と蛍光増白剤の付着量の割合が、質量比で４０：１〜４：１である。この蛍光増白剤の付着量及び該紫外線吸収剤と蛍光増白剤の付着量の割合が上記の範囲にあれば、蛍光増白剤としての機能が良好に発揮される。好ましくは、蛍光増白剤の付着量は、布帛１００ｇ当たり、０．０１〜０．５ｇ、紫外線吸収剤と蛍光増白剤の付着量の割合は、質量比で２０：１〜４：１であり、より好ましくは、蛍光増白剤の付着量は、布帛１００ｇ当たり、０．１〜０．４ｇ、紫外線吸収剤と蛍光増白剤の付着量の割合は、質量比で１０：１〜５：１である。
このような性状を有する本発明の紫外線反射防止布帛は、前述のように、波長２８０〜４００ｎｍの紫外線の透過率を２０％以下、反射率を３０％以下に抑えることで、紫外線の透過を軽減すると共に、着用した繊維製品からの紫外線の照り返しを軽減し、露出部分の皮膚の日焼け防止が期待できる上、蛍光増白剤を用いた場合には、その機能の低下を抑制することができ、かつ洗濯耐久性の良好な繊維製品を与えることができる。
【００１７】
次に、本発明の紫外線反射防止布帛の製造方法について説明する。
本発明においては、まず、紫外線吸収剤、及び必要に応じ蛍光増白剤を、該紫外線吸収剤と蛍光増白剤の割合が前述の質量比になるように溶解又は分散させてなる処理浴を調製する。この処理浴には、従来公知の各種添加剤、例えば柔軟剤、着色剤、可縫性向上剤、浸透剤（界面活性剤）などを、必要に応じ適宜含有させることができる。
この処理浴の固形分濃度に特に制限はないが、通常１〜３０質量％程度、好ましくは３〜２０質量％である。
【００１８】
本発明においては、処理すべき布帛を前記処理浴に浸漬処理したのち、乾燥処理することにより、該布帛に紫外線吸収剤及び必要により、蛍光増白剤や、柔軟剤、可縫性向上剤などを付着させる。
布帛の浸漬、乾燥処理方法に特に制限はなく、従来公知の方法、例えばテンターを用いたパット／ドライ方法、液流染色機を用いる方法、ドラム染色機を用いる方法などを採用することができる。
各成分の布帛への付着量は、処理浴中の各成分の濃度及び絞り率によって求めることができる。
【００１９】
本発明はまた、前述の本発明の紫外線反射防止布帛を加工して得られた紫外線反射防止繊維製品をも提供する。
この紫外線反射防止繊維製品は、紫外線透過防止及び紫外線反射防止効果に優れており、したがって、例えばシャツ、ジャンパー、日傘、帽子、エプロンなどに適している。
【実施例】
【００２０】
次に、本発明を実施例により、さらに詳細に説明するが、本発明は、これらの例によってなんら限定されるものではない。
なお、紫外線反射率及び紫外線透過率は、島津製作所製の分光光度計「ＵＶ２５５０」を使用して、波長２８０〜４００ｎｍの反射率及び透過率を測定した。
実施例１
布帛として、綿１００％６０番手の双糸を３０インチ・２８ゲージ天竺の丸編機で製編した生機を通常のシルケット加工後、精錬・漂白処理したもの（オフ晒）及びさらに淡色ブルー染色したものを用いた。
紫外線吸収剤［チバ・スペシャルティ・ケミカルズ社製、商品名「Ｔｉｎｏｆａｓｔ  ＣＵＴ−０１」、ベンゾトリアゾール誘導体系］２．０質量％、柔軟剤［モーリン社製、商品名「モーリンソフターＣＦ」、脂肪族系］４．０質量％、可縫性向上剤［明成化学社製、商品名「メイカテックスＨＰ−７８０」、ポリエチレンエマルション系］２．０質量％及び浸透剤（界面活性剤）［大日本インキ社製、商品名「ファインテックスＮＲＷ」、ノニオン系界面活性剤］０．５質量％を含有する処理浴を調製し、上記布帛をテンターを用いたパット／ドライ法にて処理後、１３０℃で１２０秒間乾燥処理した。この処理布帛の評価結果を第１表に示す。
【００２１】
比較例１
実施例１において、処理浴として、紫外線吸収剤を含有しないものを用いた以外は、実施例１と同様な処理を行った。
この処理布帛の評価結果を第１表に示す。
【００２２】
【表１】
2005336665.tif 000002
【００２３】
実施例２
布帛として、綿１００％６０番手の双糸を３０インチ・２８ゲージ天竺の丸編機で製編した生機を通常のシルケット加工後、精錬・漂白処理したものを用いた。
紫外線吸収剤（前出）２．０質量％、蛍光増白剤［日本化薬社製、商品名「カヤホールＰＢＳ」］０．２５質量％、青味用染料［ＢＡＳＦ社製、商品名「インダンスレンＶＩＯＬＥＴ３Ｂ」］０．００２質量％、柔軟剤（前出）４．０質量％、可縫性向上剤（前出）２．０質量％及び浸透剤（界面活性剤、前出）０．５質量％を含有する処理浴を調製し、上記布帛をテンターを用いたパット／ドライ法にて、浸漬処理後、１３０℃で１２０秒間乾燥処理した。この処理布帛の評価結果を第２表に示す。
【００２４】
比較例２
実施例２において、処理浴として、紫外線吸収剤を含有せず、かつ蛍光増白剤の含有量が０．０５質量％で、青味用染料の含有量が０．００１２質量％であり、その他は同じであるものを用いた以外は、実施例２と同様な処理を行った。
この処理布帛の評価結果を第２表に示す。
【００２５】
【表２】
2005336665.tif 000003
【００２６】
第１表及び第２表から分かるように、本発明の紫外線反射防止布帛（実施例１、２）は、いずれも波長２８０〜４００ｎｍの紫外線の透過率及び反射率が、洗濯前で、それぞれ２０％未満及び３０％未満である。
また、紫外線反射率が、比較例のものに対して、いずれも洗濯前で７０％未満である。また、洗濯１０回行った後も、紫外線の透過率及び反射率は低く保たれており、良好な洗濯耐久性を有することが示されている。
また、実施例２と比較例２の白色度は、ほぼ同じであり、紫外線吸収剤と蛍光増白剤を併用しても、蛍光増白剤が機能していることが示されている。
【産業上の利用可能性】
【００２７】
本発明の紫外線反射防止布帛は、紫外線の透過を軽減すると共に、着用した繊維製品からの紫外線の照り返しを軽減し、露出部分の皮膚の日焼け防止が期待できる上、蛍光増白剤を用いた場合には、その機能の低下を抑制することができ、かつ洗濯耐久性の良好な繊維製品を与えることができる。